МАССА ДЛЯ ПОЛУЧЕНИЯ ЭМАЛЕВОГО ПОКРЫТИЯ
MATERIAL FOR MAKING ENAMEL COATING

Изобретение относится к составам масс для получения эмалевого покрытия на керамических изделиях, в том числе, хозяйственно-бытового назначения.
Известна масса для получения эмалевого покрытия, содержащая, мас.%: фритта 75,0-96,0; муллит 2,0-15,0 [1].
Задачей изобретения является повышение термостойкости эмалевого покрытия.
Технический результат достигается тем, что масса для получения эмалевого покрытия, содержащая фритту и муллит, дополнительно содержит пегматит и костяную золу при следующем соотношении компонентов, мас.%: фритта 76,5-79,0; муллит 1,0-1,5; пегматит 13,0-17,0; костяная зола 5,0-7,0.
В таблице приведены составы массы.
Таблица 1
Состав
Компоненты, мас.%
Фритта
Муллит
Пегматит
Костяная зола
1
79,0
1,0
13,0
7,0
2
77,7
1,3
15,0
6,0
3
76,5
1,5
17,0
5,0
Используют типовые составы фритт, используемых в производстве изделий санитарной керамики, например, 24 а, В1с. Фритту, муллит, пегматит размалывают до полного прохождения через сетку 0056. Костяную золу просеивают через ту же сетку. Подготовленные компоненты дозируют в требуемых количествах, смешивают. Из полученной массы готовят суспензию с влажностью 45-60%. Суспензию наносят на поверхность керамических изделий и закрепляют обжигом при температуре 1200°C.
Термостойкость эмалевого покрытия составит не менее 20 теплосмен (при 450°C нагрева) для любого состава, приведенного в таблицах.
Источники информации
1. JP 9169543, C03C 3/072, 1997.